СПОСОБ ПОЛУЧЕНИЯ СИЛИКОНОВОГО КЛЕЯ, СКЛЕИВАЮЩЕГО ПРИ НАДАВЛИВАНИИ

1. Композиция силиконового клея, склеивающего при надавливании, получаемая способом, включающим последовательность следующих этапов:
(I) образование полимерной смеси, включающей:
(A) силиконовый полимер, образованный посредством конденсационной полимеризации по меньшей мере одного полиорганосилоксана в присутствии по меньшей мере одного углеводородного растворителя или силиконовой жидкости;
2
2
в котором средняя вязкость раствора полиорганосилоксана при 25°C составляет приблизительно от 1 мм/с до приблизительно 200 мм/с, и полиорганосилоксан содержит по меньшей мере одну гидроксильную группу, способную вступать в конденсационную полимеризацию;
при этом для облегчения полимеризации добавляют по меньшей мере один катализатор конденсации, и полимеризация протекает при температуре, составляющей приблизительно от 30°C до приблизительно 110°C;
2
2
и при этом вязкость раствора образованного силиконового полимера при 25°C составляет приблизительно от 10000 мм/с до приблизительно 5000000 мм/с;
(B) возможно, силиконовую смолу, которая содержит по меньшей мере одну гидроксильную группу, способную вступать в реакцию конденсационной полимеризации, и которая растворима в по меньшей мере одном углеводородном растворителе или силиконовой жидкости;
причем содержание гидроксильных групп в смоле составляет приблизительно от 0,5% до приблизительно 2,5% (мас. в пересчете на содержание твердых веществ в смоле);
3
1/2
4/2
смола включает звенья RSiO и звенья SiO в молярном отношении,
3
1/2
4/2
составляющем приблизительно от 0,6 до приблизительно 1,5 (звенья RSi0:звенья SiO),
где R независимо выбран из одновалентного углеводорода или галогеноуглеводородного радикала, содержащего от 1 до 20 атомов углерода, алкенильного радикала или гидроксильного радикала; и
(C) возможно, нейтрализующий агент в количестве, достаточном для нейтрализации катализатора конденсации;
(II) смешивание с полимерной смесью (I) по меньшей мере одного катализатора отверждения и силиконовой смолы, которая содержит по меньшей мере одну гидроксильную группу, способную вступать в реакцию отверждения; и затем проведение реакции отверждения при температуре, составляющей от приблизительно 40°C до приблизительно 145°C, с образованием композиции силиконового клея, склеивающего при надавливании;
при этом смола растворима в по меньшей мере одном углеводородном растворителе или силиконовой жидкости;
и содержание гидроксильных групп в смоле составляет приблизительно от 0,5% до приблизительно 2,5% (мас. в пересчете на содержание твердых веществ в смоле);
3
1/2
4/2
3
1/2
4/2
причем смола включает звенья RSiO и звенья SiO в молярном отношении, составляющем приблизительно от 0,6 до приблизительно 1,5 (звенья RSiO:звенья SiO),
где R независимо выбран из одновалентного углеводорода или галогеноуглеводородного радикала, содержащего от 1 до 20 атомов углерода, алкенильного радикала или гидроксильного радикала; и
(III) возможное добавление к композиции силиконового клея, склеивающего при надавливании, полученной в этапе (II), приблизительно от 0,5% до приблизительно 3,5% (мас.) органического пероксида.
2. Композиция по п.1, в которой полиорганосилоксан имеет общую формулу
1
2
3
x
RO[RRSiO]H
1
2
3
в которой R, R и R независимо выбраны из метила, этила, пропила, изопропил, бутила, втор-бутила, изобутила, трет-бутила, перфторбутилэтила, фенилэтила, хлорпропила, фторпропила, винила и фенила; и x равен целому числу, значение которого составляет по меньшей мере 2.
3
2
3
6
+
-
3. Композиция по п.1, в которой катализатор конденсации выбран из [PC1=N-PC1=N-PC1]PC1 .
4. Композиция по п.7, в которой клей, склеивающий при надавливании, содержит приблизительно от 20 мас.% до приблизительно 60 мас.% силиконового полимера.
5. Композиция по п.1, в которой силиконовая смола этапа (I) (B) подвергается конденсационной полимеризации с силиконовым полимером до добавления нейтрализующего агента.
6. Композиция по п.5, в которой силиконовая смола этапа (I) (B) совпадает с силиконовой смолой этапа (II).
7. Композиция по п.5, в которой силиконовая смола этапа (I) (B) отличается от силиконовой смолы этапа (II).
8. Композиция по п.1, в которой клей, склеивающий при надавливании, содержит приблизительно от 40% до приблизительно 80% (мас.) силиконовых смол.
9. Композиция по п.1, в которой возможно присутствующий органический пероксид выбран из бензоилпероксида и дихлорбензоилпероксида.
10. Композиция по п.1, в которой клей, склеивающий при надавливании, содержит менее 0,1 мас.% октаметилциклотетрасилоксанов или декаметилциклопентасилоксанов.
11. Композиция по п.1, в которой силиконовый полимер этапа (I) (A) включает разветвленные полиорганосилоксаны.
12. Композиция по п.11, в которой силиконовый полимер образован посредством конденсационной полимеризации в присутствии триалкоксифенилсиланов, тетраалкоксисиланов или их комбинаций.
13. Композиция по п.12, в которой силиконовый полимер образован посредством конденсационной полимеризации в присутствии триметоксифенилсилана, тетраэтоксисилана или их комбинаций.